(57)【要約】【課題】  入熱量の大きいレーザ溶接が小型の溶接設備にて可能で、高出力かつ安定した性能を有する電気化学素子を製造することができるレーザ溶接方法を提供する。【解決手段】集電箔２ａ上に電極層２ｂを設けた複数枚の電極シート２とセパレータ５とを交互に積層させてなる積層体ＬＡを、２つのＬ形リードプレート３を用いて定形保持せしめた後に、電極シート２のリード部２ｃをＬ形リードプレート３に溶接によって電気的に接合導通させることによって形成される電気シート組立体ＥＬのＬ形リードプレート３の集電壁３１の幅方向両辺端部と集電箔２ａのリード部２ｃとの溶接領域Ｌをレーザ照射により隅肉Ｍ溶接する際に、集電箔２ａのリード部２ｃと集電壁３１との溶けた溶融液が、該リード部２ｃと集電壁３１との間に重力で流れ込むように、その重力方向に電極シート組立体ＥＬを適宜傾斜させ、かつ、レーザの送り速度を徐変制御しながらレーザ溶接を行う。【選択図】  図６
2006324323.tif 000002
【特許請求の範囲】
【請求項１】
電気化学素子における溶接領域のレーザ溶接方法であって、
被溶接部材の溶接領域を第１のレーザ照射によって加熱した後に、加熱された前記溶接領域に第２のレーザ照射による溶接を行うことを特徴とする電気化学素子における溶接領域のレーザ溶接方法。
【請求項２】
集電箔と、
前記集電箔上に設けた電極層と、を備え、
前記電極層の間に電解液を含有させるセパレータを介して複数枚が交互に積層される電極シートにおいて、
前記複数枚の電極シートと前記セパレータとを交互に積層させてなる積層体を、２つのＬ形リードプレートを用いて定形保持せしめた後に、前記集電箔を前記２つのＬ形リードプレートに溶接によってそれぞれ電気的に接合導通せしめることによって形成される電極シート組立体を、前記電解液とともに密閉されたケーシングに収容している電気化学素子における溶接領域のレーザ溶接方法であって、
前記２つのＬ形リードプレートは、前記積層された電極シートの各集電箔に溶接により電気的に導通させる集電壁と、
前記集電壁から一体に折り曲げ連設されると共に、電流の取出部を備える保持壁と、備え、
前記集電箔と前記集電壁の幅方向両辺端部との溶接領域をレーザ照射により隅肉溶接する際に、前記集電箔と前記集電壁との溶けた溶融液が、該集電箔と集電壁との間に重力で流れ込むように、その重力方向に前記電極シート組立体を適宜傾斜させて行うことを特徴とする電気化学素子における溶接領域のレーザ溶接方法。
【請求項３】
前記隅肉溶接を行う際に、該隅肉の溶接領域を第１のレーザ照射によって加熱した後に、加熱された前記溶接領域に第２のレーザ照射による溶接を行うことを特徴とする請求項２に記載の電気化学素子における溶接領域のレーザ溶接方法。
【請求項４】
前記第２のレーザ照射による溶接を行うにあたり、前記レーザの送り速度または前記被溶接部材の送り速度は、前記溶接領域における溶接初期の方が溶接後期の方よりも遅いことを特徴とする請求項1または３に記載の電気化学素子における溶接領域のレーザ溶接方法。
【請求項５】
前記Ｌ形リードプレートの保持壁に対する集電壁の連設基部側を前記溶接領域における溶接起点とし、該溶接起点から前記集電壁の高さ方向の略途中部位までが前記溶接初期の範囲であり、前記略途中部位から溶接終点となる前記集電壁の開放端部側までが前記溶接後期の範囲であることを特徴とする請求項２または４に記載の電気化学素子における溶接領域のレーザ溶接方法。
【発明の詳細な説明】
【技術分野】
【０００１】
本発明は、電気化学素子における溶接領域のレーザ溶接方法に関し、特に積層された複数枚の電極シートの集電箔と、電流の取出部を備える集電プレートとを電気的に接合導通させる溶接領域のレーザ溶接方法に関する。
【背景技術】
【０００２】
従来、積層された複数枚の電極シートの集電箔を、電流の取出部を備える集電プレートにレーザ照射によって接合する方法は知られている（例えば、特許文献１参照）。
この特許文献１において開示されているレーザ溶接方法は、同特許文献１の図３において開示されているように、スペーサ（シム）を挟んで積層される複数枚の正極（電極シート）のリード部を、断面がコの字形状で外部端子（電流の取出部）を備える「たが」であるケース部のコの字に挟み込み、該ケース部に対して前記リード部をレーザ照射することで固定している。
【０００３】
ところで、通常レーザ照射を行う場合は、衝合または重合させた被溶接部材の溶接領域にレーザを照射して前記被溶接部材を溶融一体化して接合させる。
【特許文献１】特開平１１−２７４００４号（段落００１６〜００３５、図２および図３）
【発明の開示】
【発明が解決しようとする課題】
【０００４】
しかしながら、この種のレーザ溶接においては、被溶接部材に対する入熱量を大きくしたい場合、その熱量が得られる大型のレーザ装置が必要となり、設備費の高騰を招くこととなる。
また、入熱量を均一にしたい場合、溶接を開始する初期段階で入熱量を高く設定しておくと、溶接が終了する後期付近では前記初期段階から中期段階における熱が伝播されて、被溶接部材が過剰に溶融されてしまうこととなっていた。
【０００５】
さらに、前記した特許文献１において開示されているように、アルミニウム箔またはステンレス鋼箔などの金属箔からなる金属集電体（集電箔）に備えられているリードを、電流の取出部となる外部端子に電気的に導通させるために、前記リード部と、このリード部を挟み込み保持する断面がコの字形状の前記ケース部との溶接領域を溶接する場合、従来のレーザ溶接により前記溶接領域に形成される溶接部（ビード）の溶接幅は、前記溶接領域全体（全長）にわたって同じであるため、溶接工数や溶接時間が長くなるばかりか、溶接の無駄になっていた。
つまり、電流の取出部となる外部端子から遠い部分では金属集電体からの電流密度は低く、前記外部端子に近づくに連れて徐々に電流密度が高くなるため、電流密度が低い溶接領域において溶接の無駄になっていた。
また、溶接が長引くことは、溶接箇所がレーザからの照射熱によって高温に熱せられて変形したり、酸化（炭化）、そして性能の低下を引き起こすおそれがあった。
【０００６】
そこで、本発明は、前記課題を解消すべく創案されたものであり、入熱量の大きいレーザ溶接が小型の溶接設備にて可能で、しかも、高出力かつ安定した性能を有する電気化学素子を生産性よく製造することができるレーザ溶接方法を提供することを課題とする。
【課題を解決するための手段】
【０００７】
前記課題を解決するために本発明は、請求項１では、電気化学素子における溶接領域のレーザ溶接方法であって、被溶接部材の溶接領域を第１のレーザ照射によって加熱した後に、加熱された前記溶接領域に第２のレーザ照射による溶接を行うことを特徴とする。
【０００８】
また、本発明は、請求項２では、集電箔と、前記集電箔上に設けた電極層と、を備え、
前記電極層の間に電解液を含有させるセパレータを介して複数枚が交互に積層される電極シートにおいて、
前記複数枚の電極シートと前記セパレータとを交互に積層させてなる積層体を、２つのＬ形リードプレートを用いて定形保持せしめた後に、前記集電箔を前記２つのＬ形リードプレートに溶接によってそれぞれ電気的に接合導通せしめることによって形成される電気シート組立体を、前記電解液とともに密閉されたケーシングに収容している電気化学素子におけるレーザ溶接方法であって、
前記一対のＬ形リードプレートは、前記積層された電極シートの各集電箔に溶接により電気的に導通させる集電壁と、前記集電壁から一体に折り曲げ連設されると共に、電流の取出し部を備える保持壁と、備え、
前記集電箔と前記集電壁の幅方向両辺端部との溶接領域をレーザにより隅肉溶接する際に、前記集電箔と前記集電壁との溶けた溶融液が、該集電箔と集電壁との間に重力で流れ込むように、その重力方向に前記電極シート組立体を適宜傾斜させて行うことを特徴とする。
【０００９】
請求項３では、請求項２に記載の前記隅肉溶接を行う際に、該隅肉の溶接領域を第１のレーザ照射によって加熱した後に、加熱された前記溶接領域に第２のレーザ照射による溶接を行うことを特徴とする。
【００１０】
請求項４では、請求項１または３に記載の第２のレーザ照射を行うにあたり、前記レーザの送り速度または前記被溶接部材の送り速度は、前記溶接領域における溶接初期の方が溶接後期の方よりも遅いことを特徴とする。
【００１１】
請求項５では、請求項１または４に記載の前記Ｌ形リードプレートの前記保持壁に対する集電壁の連設基部側を前記溶接領域における溶接起点とし、該溶接起点から前記集電壁の高さ方向の略途中部位までが前記溶接初期の範囲であり、前記略途中部位から溶接終点となる前記集電壁の開放端部側までが前記溶接後期の範囲であることを特徴とする。
【発明の効果】
【００１２】
請求項１に記載の発明によれば、第１のレーザ照射によって被溶接部材の溶接領域が予備加熱され、第２のレーザ照射によって前記溶接領域にビードが形成される本溶接を行うようにしたことで、被溶接部材が溶融し易くなり、これにより、小型の溶接設備によって入熱量の大きい溶接が可能になる。
つまり、第１のレーザ照射により前記溶接領域に与えられた余熱のもとで第２の溶接により安定性よくビードを形成することができる。これによって、前記溶接領域の溶接状態が均一化されてその安定化を図ることができる。
【００１３】
請求項２に記載の発明によれば、溶接領域である電極シート組立体の集電箔とＬ形リードプレートの集電壁との隅肉間に溶けた溶融液が重力で流れ込むように、前記重力方向に前記電極シート組立体を適宜傾斜させたレーザ照射による溶接を行うようにしたことで、前記集電箔と集電壁との隅肉間に溶けた溶融液を確実に流れ込ませて、前記溶接領域に安定かつ良好なビードを形成することができる。
【００１４】
請求項３記載の発明によれば、集電箔と電極シート組立体の集電壁との溶接領域を、第１のレーザ照射によって予備加熱した後に、第２のレーザ照射によって前記溶接領域の集電箔と集電壁との隅肉間に溶けた溶融液を流れ込ませながら本溶接を行うようにしたことで、小型の溶接設備によって入熱量の大きい溶接が可能となり、しかも、溶接時の熱の影響も低減されて、前記集電箔と集電壁との隅肉間に安定かつより良好なビードを確実に形成することができる。
【００１５】
請求項４に記載の発明によれば、溶接初期はレーザなどの送り速度を遅くして被溶接部材の溶接領域への入熱量を増やして前記被溶接部材を確実に溶融させ、前記溶接初期によって加熱（入熱）されている前記被溶接部材の入熱と放熱とのバランスをとるように溶接後期では前記送り速度を速めるなどの速度の制御を行うことで、被溶接部材の溶接領域をスムーズに溶融させて溶接速度を上げることができる。よって、生産時間の短縮が可能となり、しかも、均一で良好なビードを前記溶接領域に安定かつ効率よく形成することができる。
【００１６】
請求項５に記載の構成によれば、電流の取出部に近い溶接前期はレーザなど送り速度を遅くして集電箔と集電壁との隅肉間（溶接領域）に広い幅のビードを形成することができ、前記取出部から遠い溶接後期では前記送り速度を速くして狭い幅のビードを形成することができる。つまり、電流密度が高くなる前記取出部に近い取出し側部分ではビード幅が広く形成されることで、抵抗値が少なく高出力かつ安定した性能が得られる。
【発明を実施するための最良の形態】
【００１７】
以下、本発明の実施の形態を、図面を参照しながら詳細に説明する。
図１は、本発明の実施形態に係るレーザ溶接方法によって製造された電気シート組立体をケーシングに溶解液とともに収容して構成した電気二重層キャパシタ（以後、単にキャパシタと称す）の縦断面図である。
【００１８】
図１に示すように、キャパシタ１０は、ケーシング１と、このケーシング１の内部に積層収容される複数枚の電極シート２と、積層された積層体ＬＡを上下方向から挟み込むように該積層体ＬＡを定形保持する２つのＬ形リードプレート３とで構成され、前記２つのＬ形リードプレート３で前記積層体ＬＡを定形保持することで、電極シート組立体ＥＡが構成されるようにしている。
そして、複数枚の電極シート２の積層方向におけるケーシング１の両端には電解液を注入するための開口６，７がそれぞれ設けられている。
また、前記２つのＬ形リードプレート３の後記する保持壁３２には絶縁膜１３が設けられている。
【００１９】
≪ケーシング≫
ケーシング１は、適宜の高さで上下を開口させた角形筒状の筒部１ａと、この筒部１ａの上下の開口部にそれぞれ取付けられる上下の蓋部１ｂ，１ｂとで構成され、前記筒部１ａ内に複数枚の電極シート２を積層収容せしめた後に、前記筒部１ａの上下の開口縁部に蓋部１ｂ，１ｂの周辺縁部が曲げ加工やカシメ加工、あるいは溶着（融着）などによって取付けることで、積層された電極シート２が電解液とともに密閉状に収容されるようにしている。
なお、前記筒部１ａの高さは、絶縁性のセパレータ４を介して正極側と負極側とが交互に積層される電極シート２の積層枚数に相当する程度である。
そして、上下の蓋部１ｂ，１ｂの中央部分には電解液を注入するための開口６，７が、後記の端子接続プラグ８，９によって備えられるようにしている。
【００２０】
≪電極シート≫
図２は、正極側と負極側の複数枚の電極シートを、セパレータと電極シートの一辺側のリード部間に介在されるシムとを介して交互に積層するその積層形態を示す斜視図である。図３は、積層形成された積層体を、２つのＬ形リードプレートによって上下から挟み込み保持する状態を示す斜視図である。
電極シート２は、正または負の電荷を貯めるため、略四角形状でかつシート状に形成された集電箔２ａの一辺側の両面を除いたその両面全体に電極層２ｂ，２ｂを備えることで形成され、前記一辺側を不図示の正極側の外部端子と負極側の外部端子にそれぞれのＬ形リードプレート３を介して電気的に導通させて前記各電極層２ｂ，２ｂに貯めた電荷の取出し口としてのリード部２ｃとしている。
前記電極層２ｂ，２ｂは、活性炭を主成分としており、前記集電箔２ａの前記両面全体にわたって貼付けや塗布などにより略四角形状に形成されている。
【００２１】
そして、前記電極層２ｂ，２ｂを備える電極シート２の中央部分には、図２および図３に示すように、複数枚の電極シート２を積層せしめたときにその積層方向に貫通する貫通孔１１を確保形成するための適宜孔径を有する通孔１１ａが設けられている。
また、図２に示すように、電極層２ｂ，２ｂを備える集電箔２ａの他辺側の両側コーナーをＲ状にカットすることによって、介在されるセパレータ４へのダメージを低減することができる。これにより、ショートを防ぎ、生産歩留りを向上させることができる。
【００２２】
リード部２ｃは、図２に示すように、電極シート２の一辺側に、適宜の幅をもってその辺方向に沿って形成され、Ｌ形リードプレート３に超音波溶接など適宜の溶着手段によって電気的に溶着接続されるように形成されている。
また、リード部２ｃには図示のように、長孔１２が２ヶ所に設けられており、これによって、材料削減による軽量化を図ると同時に、同じく積層介在されるシム５側に設けられている長孔１４との積層連通によって、ガスの通り抜けをスムーズにしている。
【００２３】
前記正極側の電極シート２と負極側の電極シート２との間に介在されるセパレータ４の材質としては特に限定されるものではないが、電解液の保液率が高く、しかも、例えばＮ2などの乾燥流体をキャリアガスとして適宜に透過する適宜の絶縁部材であることが好ましい。その一例としてセルロース系が挙げられる。
このセパレータ４は、前記電極シート２の電極層２ｂに相当する大きさの略四角形状のシート状に形成され、積層隣り合う異極の電極シート２を絶縁する。
また、セパレータ４の中央部分には前記電極シート２に設けられている前記通孔１１ａとによって前記貫通孔１１を確保形成するための略同じ程度の孔径を有する通孔１１ｂが設けられている。
【００２４】
シム５は、導電性を有する略短冊状の部材であり、その角部が適宜Ｒ形状に面取りされるとともに、前記リード部２ｃの長孔１２に対応した長孔１４が適宜形成されている。
このシム５は、積層隣り合う前記電極シート２のリード部２ｃの間や、端に位置する前記電極シート２と前記Ｌ形リードプレート３との間に介在されるように配置されるようになっている。ここで、電極シート２と前記Ｌ形リードプレート３との間の距離は、同極の電極シート２のリード部２ｃ間における距離に対して短いため、実際には、長さが異なる２種類のシム５がある。
【００２５】
≪Ｌ形リードプレート≫
図４は、Ｌ形リードプレートを示す斜視図である。図５は、Ｌ形リードプレートに対する端子接続プラグの取付け構造を示す要部の拡大縦断面図である。
図４（ａ）に示すように、２つのＬ形リードプレート３は、積層された電極シート２群を、連結軸２０による連結により定形保持する保持壁３２と、前記電極シート２のリード部２ｃが電気的に導通するように溶着より接続される集電壁３１とを備えている。
なお、本実施形態では、２つのＬ形リードプレート３の保持壁３２に跨るように連結軸２０を挿通させることで積層された電極シート２群を定形保持するようにしているため、連結軸２０の材質を絶縁製にするか、あるいは一方の保持壁３２に接する端部側部分を絶縁処理した金属製の連結軸２０にすることによって、Ｌ形リードプレート３，３間の短絡を防止する必要がある。また、保持壁３２，３２から突出した連結軸２０の端部処理としては、かしめやナット止めによる固定処理などが挙げられる。
【００２６】
保持壁３２は、正極側と負極側の前記電極シート２を、そのリード部２ｃを相反する方向に向け、電極層２ｂ同士を適合積層せしめた時の平面形状と略同じ形状を呈する四角形状に形成されている。
そして、図４（ａ）に示すように、集電壁３１が折り曲げ連設される保持壁３２の一辺側を除くその表面（内面）に絶縁膜１３を貼り付けることによって、電極シート２の電極層２ｂが接する部分の絶縁処理を施している。ちなみに、この絶縁膜１３は、テープ状やフィルム状を呈している。
このように、絶縁膜１３を貼り付けて絶縁処理を施すことで、絶縁紙などの部品を削減することができ、その分、生産工数の削減とコストの削減が期待できる。
なお、図４（ａ）に示すように、絶縁膜１３は前記保持壁３２に取付けられる端子接続プラグ８，９の後記する雄側プラグ８ｂを覆うように備えられている。
【００２７】
また、図４（ｂ）および図５（ａ）示すように、保持壁３２の中央部分には取付孔１６が設けられており、前記端子接続プラグ８，９がシール性の高いＯリング１８をそれぞれ介在せしめた状態で前記取付孔１６の開口縁を挟み込むように該取付孔１６に取付けられるようにしている（図５（ｂ）参照）。
【００２８】
集電壁３１は、図４に示すように、前記保持壁３２，４ｂの一辺縁から同辺縁幅より狭い幅をもって一体に折り曲げ連設されると共に、その両辺縁部を縁方向に沿って内側（電極シート２側）に折り曲げることで、前記電極シート２のリード部２ｃを溶着により電気的に接続するための屈曲部１９ａとしている。
また、集電壁３１の幅方向の略中央部分には前記屈曲部１９ａの曲げ方向で前記電極シート２の積層方向に延びるビード部１９ｂが凸状に形成されている。
【００２９】
端子接続プラグ８は、電流の取出部であって、不図示の正極側と負極側の外部端子がねじ込み方式にて取付けられるものであり、図５（ａ）に示すように、雌側プラグ８ａと雄側プラグ８ｂとで構成されている。
雌側プラグ８ａは、一端外周に鍔部２３を備えると共に、軸心開口部に雌ねじ２４を備えている。雄側プラグ８ｂは、一端外周に鍔部２５を備え、軸心に前記開口６，７を設けると共に、外周面に前記雌ねじ２４に螺合連結せしめる雄ねじ２６を備えている。
なお、端子接続プラグ９は、前記端子接続プラグ８と構成が基本的に同じことから、重複説明を省略し、また、図面中への符号をも省略する。
【００３０】
図２および図３において、連結孔２７，２８，２９は、前記電極シート２のリード部２ｃと、前記シム５、そして前記Ｌ形リードプレート３の保持壁３２にそれぞれ備えられており、複数枚の電極シート２を、図２に示すように、セパレータ４と電極シート２の一辺側のリード部２ｃ間に介在されるシム５とを介して交互に積層せしめて積層体ＬＡを形成する。
そして、図３に示す方向から積層体ＬＡにＬ形リードプレート３をそれぞれセットさせた後に、前記連結孔２７，２８，２９に亘って４本の前記連結軸２０…をそれぞれ挿通させて前記積層体ＬＡの積層形態を定形保持することで、電極シート組立体ＥＡの製造が完了する。
【００３１】
≪電極シート組立体の製造≫
まず始めに、図２および図３に示すように、複数枚の正極側の電極シート２と負極側の電極シート２を、それぞれのリード部２ｃを相反する方向に向けた状態で、セパレータ４とシム５とをそれぞれ介在させながら交互に積層させることで、積層体ＬＡが形成される。
そして、積層体ＬＡに正極側と負極側のそれぞれのＬ形リードプレート３をセットすると共に、四隅コーナーにおいてそれぞれ積層方向に連通する前記連結孔２７，２８，２９に亘って４本の前記連結軸２０…をそれぞれ挿通させることで、積層体ＬＡの積層形態が仮止めにて定形保持された電極シート組立体ＥＬの製造が完了する。
【００３２】
≪レーザ溶接方法≫
図６は、本発明のレーザ溶接方法による溶接領域を示す電極シート組立体の斜視図である。図７は、本発明のレーザ溶接方法による溶接領域におけるＬ形リードプレートの集電壁と電極シートの集電箔との溶接部を示す要部の拡大概略図である。
【００３３】
図６に示すように、溶接領域Ｌは、Ｌ形リードプレート３の集電壁３１の高さ（長さ）方向にほぼ全高にわたって存在する前記集電壁３１の屈曲部１９ａと積層された各電極シート２のリード部２ｃ、そしてシム５との間の隅肉Ｍであり、レーザ照射、例えばＹＡＧビームによって前記各電極シート２と集電壁３１の屈曲部１９ａおよび前記シム５間の隅肉Ｍを溶融してビードＢを形成し、各電極シート２と集電壁３１とを電気的に導通させるように接合する。
なお、図６に示す矢印Ｎは、電流の流れ方向を示している。
【００３４】
本実施形態において、レーザ照射を行う場合、溶接領域Ｌ全長にわたって第１のレーザ照射を行うことで、前記溶接領域Ｌの予備加熱を行い。そして、加熱された前記溶接領域Ｌに第２のレーザ照射によってビードＢを形成する本溶接を行うようにしている。
また、図６に示すように、前記Ｌ形リードプレート３の前記保持壁３２に対する前記集電壁３１の連設基部側を前記溶接領域Ｌにおける溶接起点Ｐ１とし、該溶接起点Ｐ1から前記集電壁３１の高さ方向の略途中部位までを開始する溶接初期の範囲Ｌ１とし、そして、前記略途中部位から溶接終点Ｐ２となる前記集電壁３１の開放端部側までを溶接後期の範囲Ｌ２として、レーザ照射を行うようにしている。
【００３５】
そして、本実施形態において、レーザ照射を行う場合、前記溶接初期の範囲Ｌ１は、レーザの送り速度を遅めに設定する一方で、前記溶接後期の範囲Ｌ２では、前記送り速度を前記溶接初期の範囲Ｌ１よりも速めに設定するなどのレーザの送り速度を徐変するレーザの送り速度を適宜制御することによって、図６および図７に示すように、送り速度が遅い前記溶接初期の範囲Ｌ１では巾の広いビードＢ１が形成され、送り速度が速い前記溶接後期の範囲Ｌ２では幅の狭いビードＢ２が形成されるようにしている（図６（ｂ）および図７（ｃ）、（ｄ）参照）。
また、図７（ｂ）に示すように、レーザ照射を行う際に、溶けた溶融液が、前記電極シート２のリード部２ｃと前記集電壁３１の屈曲部１９ａとの間の隅肉Ｍに重力で流れ込むように、図７（ａ）に示す状態から前記重力方向に前記電極シート組立体ＥＬを適宜傾斜させて行うようにしている。
【００３６】
しかして、本実施形態におけるレーザ溶接方法によれば、まず始めに、図７（ｂ）に矢印Ｘにて示す照射角度で前記電極シート２のリード部２ｃと前記集電壁３１の屈曲部１９ａとの間の隅肉Ｍを第１のレーザ照射によって加熱し、前記溶接領域Ｌの範囲における隅肉Ｍを予熱する。このとき、第２のレーザ照射によって前記隅肉Ｍを溶かしてビードＢを形成する本溶接に備えて、図７（ａ）に示す水平状態から図７（ｂ）に示す傾斜状態まで前記電極シート組立体ＥＬを適宜傾斜させておくもよい。
【００３７】
第１のレーザ照射により前記溶接領域Ｌの範囲における前記隅肉Ｍを加熱した後に、第２のレーザ照射による本溶接を行う。このとき、前記電極シート組立体ＥＬを図７（ａ）に示す水平状態から図７（ｂ）に示す傾斜状態まで適宜傾斜させるとともに、図６（ａ）に示す溶接領域Ｌの範囲において、溶接初期の範囲Ｌ１におけるレーザの送り速度よりも溶接後期の範囲Ｌ２における前記送り速度を速く設定する。
このようにして、第２のレーザ照射による溶接を行うことで、前記リード部２ｃと前記屈曲部１９ａとの間の隅肉Ｍは第１の溶接により加熱された入熱量によって確実に溶け、溶けた溶融液は、前記隅肉Ｍ間に重力で流れ込む。そして、レーザの送り速度の徐変制御によって、前記溶接初期の範囲Ｌ１に幅の広いビードＢ1が形成され、溶接後期の範囲Ｌ２には巾が狭いビードＢ２が形成される（図６（ｂ）および図７（ｃ）、（ｄ）参照）。
【００３８】
本実施形態によれば、電極シート２のリード部２ｃとＬ形リードプレート３の集電壁３１との隅肉Ｍ間（溶接領域Ｌ）の入熱量を増やして確実に溶融させ、前記溶接初期の範囲Ｌ１によって入熱されている前記隅肉Ｍ間の入熱と放熱とのバランスをとるように溶接後期の範囲Ｌ２ではレーザの送り速度を速めるなどの送り速度の徐変制御を行うことで、生産時間の短縮を図りながら、均一で良好なビードを前記隅肉Ｍ間に安定よく形成することができる。
【００３９】
以上、本発明の実施の形態を図面により説明したが、本発明の具体的な構成はこの実施の形態に限られるものではなく、請求項１〜請求項５に記載の本発明の要旨を逸脱しない範囲の設計において変更などがあっても本発明に含まれるものである。
【図面の簡単な説明】
【００４０】
【図１】本発明の実施形態に係るレーザ溶接方法によって製造された電気シート組立体をケーシングに収容して構成した電気二重層キャパシタの縦断面図である。
【図２】同実施形態において正極側と負極側の複数枚の電極シートを、セパレータと電極シート一辺のリード部間に介在されるシムとを介して積層するその積層形態を示す斜視図である。
【図３】同実施形態におけるセパレータとシムを介して交互に複数枚積層された積層体を、２つのＬ形リードプレートによって上下からか挟み込み保持する状態を示す斜視図である。
【図４】（ａ）は、同実施形態におけるＬ形リードプレートを内側から見た状態を示す斜視図であり、（ｂ）は外側から見た状態を示す同斜視図である。
【図５】（ａ）は、同実施形態におけるＬ形リードプレートに対する端子接続プラグの取付け構造で、取付ける前の状態を示す要部の拡大縦断面図であり、（ｂ）は、取付け後の状態を示す同拡大縦断面図である。
【図６】（ａ）は、本発明のレーザ溶接方法による溶接領域を示す電極シート組立体の斜視図であり、（ｂ）は、正極側のＬ形リードプレート側の上方から見た電極シート組立体の一側面図である。
【図７】（ａ）は、本発明のレーザ溶接方法による溶接領域におけるＬ形リードプレートの集電壁と電極シートの集電箔との溶接部を示す要部の拡大概略図であり、（ｂ）は、重力方向に傾斜させた状態において、電極シートの集電箔との間に対するレーザの照射方向（角度）を示す同拡大概略図であり、（ｃ）は、溶接初期の範囲において電極シートの集電箔との間に形成されるビードを示す同拡大概略図であり、（ｄ）は、溶接後期の範囲において電極シートの集電箔との間に形成されるビードを示す同拡大概略図である。
【符号の説明】
【００４１】
１      ケーシング
１ａ    筒部
１ｂ    蓋部
２      電極シート
２ａ    集電箔
２ｂ    電極層
２ｃ    リード部
３      Ｌ形リードプレート
３１    集電壁
３２    保持壁
４      セパレータ
５      シム
８，９  端子接続プラグ
１０    キャパシタ
Ｂ，Ｂ１，Ｂ２  ビード
Ｌ      溶接領域
Ｌ１    溶接初期の範囲
Ｌ２    溶接後期の範囲
Ｐ１    溶接起点
Ｐ２    溶接終点
ＥＬ    電極シート組立体
ＬＡ    積層体
【図１】
2006324323.tif 000003
【図２】
2006324323.tif 000004
【図３】
2006324323.tif 000005
【図４】
2006324323.tif 000006
【図５】
2006324323.tif 000007
【図６】
2006324323.tif 000008
【図７】
2006324323.tif 000009